(57)【要約】【課題】湿潤摩擦堅牢性の優れた捺染物を製造することが可能なインクジェット捺染用インクセット、及び、捺染物の製造方法を提供する。【解決手段】カチオン性樹脂Ａ、及び水を含むインクジェット捺染用前処理液と、アニオン性樹脂Ｂ、顔料、及び水を含むインクジェット捺染用インクとを含み、前記カチオン性樹脂Ａに含まれる樹脂骨格と前記アニオン性樹脂Ｂに含まれる樹脂骨格は、少なくとも部分的に同じであり、前記カチオン性樹脂Ａの含有量は、前記インクジェット捺染用前処理液全量に対し２質量％以上１０質量％以下である、インクジェット捺染用インクセット。【選択図】なし【特許請求の範囲】
【請求項１】
カチオン性樹脂Ａ、及び水を含むインクジェット捺染用前処理液と、
アニオン性樹脂Ｂ、顔料、及び水を含むインクジェット捺染用インクとを含み、
前記カチオン性樹脂Ａに含まれる樹脂骨格と前記アニオン性樹脂Ｂに含まれる樹脂骨格は、少なくとも部分的に同じであり、
前記カチオン性樹脂Ａの含有量は、前記インクジェット捺染用前処理液全量に対し２質量％以上１０質量％以下である、
インクジェット捺染用インクセット。
【請求項２】
下記（１）〜（４）の少なくとも１つを満たす、請求項１に記載のインクジェット捺染用インクセット。
（１）前記カチオン性樹脂Ａがウレタン骨格を有し、前記アニオン性樹脂Ｂがウレタン骨格を有する。
（２）前記カチオン性樹脂Ａが（メタ）アクリル骨格を有し、前記アニオン性樹脂Ｂが（メタ）アクリル骨格を有する。
（３）前記カチオン性樹脂Ａがポリエチレン骨格を有し、前記アニオン性樹脂Ｂがポリエチレン骨格を有する。  
（４）前記カチオン性樹脂Ａがセルロース骨格を有し、前記アニオン性樹脂Ｂがセルロース骨格を有する。
【請求項３】
前記カチオン性樹脂Ａがウレタン骨格を有する水分散性カチオン性樹脂であり、前記アニオン性樹脂Ｂがウレタン骨格を有する水分散性アニオン性樹脂である、請求項１に記載のインクジェット捺染用インクセット。
【請求項４】
前記カチオン性樹脂Ａがポリエステル型ウレタン骨格を有する水分散性カチオン性樹脂であり、前記アニオン性樹脂Ｂがポリエステル型ウレタン骨格を有する水分散性アニオン性樹脂である、請求項３に記載のインクジェット捺染用インクセット。
【請求項５】
カチオン性樹脂Ａ及び水を含むインクジェット捺染用前処理液を布帛に付与する工程と、
前記インクジェット捺染用前処理液が付与された布帛に、アニオン性樹脂Ｂ、顔料及び水を含むインクジェット捺染用インクを用いてインクジェット記録法により画像を形成する工程とを含み、
前記カチオン性樹脂Ａに含まれる樹脂骨格と前記アニオン性樹脂Ｂに含まれる樹脂骨格は、少なくとも部分的に同じであり、
前記カチオン性樹脂Ａの含有量は、前記インクジェット捺染用前処理液全量に対し２質量％以上１０質量％以下である、
捺染物の製造方法。
【発明の詳細な説明】
【技術分野】
【０００１】
本発明の実施形態は、インクジェット捺染用インクセット及び捺染物の製造方法に関する。
【背景技術】
【０００２】
布帛に文字、絵、図柄等の画像を捺染する方法として、顔料インクを用いたダイレクト方式のインクジェット捺染方法が注目されている。
【０００３】
被服等に用いられる布帛では、画像の発色はもちろんのこと、高い摩擦堅牢性も求められている。
例えば、セルロース繊維等の水分を吸収して膨潤しやすい繊維を含む布帛は、顔料インクが繊維に定着しにくい性質があり、このため、湿潤摩擦堅牢度を確保しにくい傾向がある。
【０００４】
捺染用顔料インクでは、摩擦堅牢度を向上させるため、ウレタン、アクリル、スチレン−アクリル等の樹脂を定着樹脂としたインクが提案されている（特許文献１〜３）。
摩擦堅牢度を向上させる別の手法として、色材を含まない樹脂層で画像をコートして保護する方法が提案されている（特許文献４及び５）。
【先行技術文献】
【特許文献】
【０００５】
【特許文献１】特開２０１４−１４８５６３号公報
【特許文献２】特開２０１５−１６０８６０号公報
【特許文献３】特開２０１５−１９３７４２号公報
【特許文献４】特開２０１０−１５０４５３号公報
【特許文献５】特開２０１３−２２１１４１号公報
【発明の概要】
【発明が解決しようとする課題】
【０００６】
特許文献１〜３には、ウレタン、アクリル、スチレン−アクリル等の樹脂を用いたインクが記載されているが、インク中の樹脂だけでは布帛への定着が不十分な場合がある。特許文献４及び５に記載された技術では、印刷した後に後処理をする工程が増加するため、生産性の低下が課題となる。
本発明の一目的は、湿潤摩擦堅牢性に優れた捺染物を製造することが可能なインクジェット捺染用インクセット、及び、捺染物の製造方法を提供することである。
【課題を解決するための手段】
【０００７】
本発明の一実施形態によれば、カチオン性樹脂Ａ、及び水を含むインクジェット捺染用前処理液と、アニオン性樹脂Ｂ、顔料、及び水を含むインクジェット捺染用インクとを含み、前記カチオン性樹脂Ａに含まれる樹脂骨格と前記アニオン性樹脂Ｂに含まれる樹脂骨格は、少なくとも部分的に同じであり、前記カチオン性樹脂Ａの含有量は、前記インクジェット捺染用前処理液全量に対し２質量％以上１０質量％以下である、インクジェット捺染用インクセットが提供される。
本発明の他の実施形態によれば、カチオン性樹脂Ａ及び水を含むインクジェット捺染用前処理液を布帛に付与する工程と、前記インクジェット捺染用前処理液が付与された布帛に、アニオン性樹脂Ｂ、顔料及び水を含むインクジェット捺染用インクを用いてインクジェット記録法により画像を形成する工程とを含み、前記カチオン性樹脂Ａに含まれる樹脂骨格と前記アニオン性樹脂Ｂに含まれる樹脂骨格は、少なくとも部分的に同じであり、前記カチオン性樹脂Ａの含有量は、前記インクジェット捺染用前処理液全量に対し２質量％以上１０質量％以下である、捺染物の製造方法が提供される。
【発明の効果】
【０００８】
本発明の実施形態のインクジェット捺染用インクセットによれば、湿潤摩擦堅牢性に優れた捺染物を製造することができる。
本発明の他の実施形態の捺染物の製造方法によれば、湿潤摩擦堅牢性に優れた捺染物を製造することができる。
【発明を実施するための形態】
【０００９】
以下、本発明の実施形態を詳しく説明するが、本発明がこれらの実施形態に限定されることはなく、様々な修正や変更を加えてもよいことは言うまでもない。
【００１０】
実施形態のインクジェット捺染用インクセットは、カチオン性樹脂Ａ、及び水を含むインクジェット捺染用前処理液と、アニオン性樹脂Ｂ、顔料、及び水を含むインクジェット捺染用インクとを含み、カチオン性樹脂Ａに含まれる樹脂骨格とアニオン性樹脂Ｂに含まれる樹脂骨格は、少なくとも部分的に同じであり、カチオン性樹脂Ａの含有量は、インクジェット捺染用前処理液全量に対し２質量％以上１０質量％以下である、インクジェット捺染用インクセットである。
以下、「インクジェット捺染用インク」を、単に「インク」という場合もある。また、「インクジェット捺染用前処理液」を単に「前処理液」という場合もある。また、「インクジェット捺染用インクセット」を単に「インクセット」という場合もある。
【００１１】
このインクジェット捺染用インクセットによれば、湿潤摩擦堅牢性に優れた捺染物を製造することができる。この理由として、特定の理論の拘束されるものではないが、下記のように推察される。
前処理液中のカチオン性樹脂Ａ、及び、インク中のアニオン性樹脂Ｂは、いずれも布帛に付与された後に布帛上で皮膜を作り、定着樹脂として機能する。前処理液がカチオン性樹脂Ａを含み、インクがアニオン性樹脂Ｂを含むことで、インクと前処理液との間にアニオン−カチオン反応が生じ、インク及び前処理液の布帛への定着が高められると考えられる。また、前処理液のカチオン性樹脂Ａに含まれる樹脂骨格とインクのアニオン性樹脂Ｂに含まれる樹脂骨格が少なくとも部分的に同じである場合、前処理液皮膜とインク皮膜との親和性が高まり、インク及び前処理液の布帛への定着がさらに高められると考えられる。
また、前処理液中のカチオン性樹脂Ａの含有量が前処理液全量に対し２質量％以上であるとき、前処理液皮膜と布帛との接着性を向上させやすく、前処理液中のカチオン性樹脂Ａの含有量が前処理液全量に対し１０質量％以下であるとき、前処理液の流動性を良好としやすく、このため、塗工ムラが生じにくくなる。
これらにより、湿潤摩擦堅牢性を向上することができると考えられる。
また、前処理液がカチオン性樹脂Ａを含み、インクがアニオン性樹脂Ｂを含み、前処理液中のカチオン性樹脂Ａの含有量が前処理液全量に対し２質量％以上１０質量％以下であるとき、良好な発色を得ることもできる。
【００１２】
以下、前処理液及びインクについて説明する。
まず、前処理液に含まれるカチオン性樹脂Ａ及びインクに含まれるアニオン性樹脂Ｂについて説明する。
【００１３】
カチオン性樹脂Ａの例としては、カチオン性基を有する樹脂が挙げられ、このような樹脂として、例えば、カチオン性基を主鎖または側鎖に備える樹脂骨格を有する樹脂が挙げられる。カチオン性基の例としては、第１級、第２級又は第３級アミノ基、ピリジン基、イミダゾール基、ベンズイミダゾール基、トリアゾール基、ベンゾトリアゾール基、ピラゾール基、又はベンゾピラゾール基等が挙げられる。
カチオン性樹脂Ａの例としては、カチオン性の分散剤によって表面処理された樹脂も挙げられる。カチオン性の分散剤の例としては、例えば、１級、２級、３級又は４級アミノ基含有アクリルポリマー、ポリエチレンイミン、カチオン性ポリビニルアルコール樹脂、カチオン性水溶性多分岐ポリエステルアミド樹脂等が挙げられる。
カチオン性樹脂Ａの樹脂骨格としては、例えば、ウレタン骨格、（メタ）アクリル骨格、オレフィン骨格、ビニル骨格、セルロース骨格、デンプン骨格等が挙げられ、１種または２種以上を有してよい。
「（メタ）アクリル骨格」は、アクリル骨格、メタクリル骨格またはこれらの組合せを意味する。「（メタ）アクリル骨格」を有する樹脂は、アクリル骨格、メタクリル骨格、または両者を有してよい。
【００１４】
カチオン性樹脂Ａは、水分散性樹脂又は水溶性樹脂であってよい。
カチオン性樹脂Ａは、水分散性樹脂の場合、例えば、ウレタン骨格、（メタ）アクリル骨格、オレフィン骨格等から選択される少なくとも１種を有する樹脂であってよい。水分散性カチオン性樹脂としては、具体的には、例えば、カチオン性ウレタン樹脂、カチオン性（メタ）アクリル樹脂、カチオン性ポリオレフィン樹脂（例えばカチオン性ポリエチレン樹脂）等が挙げられる。
カチオン性樹脂Ａは、水溶性樹脂の場合、例えば、ビニル骨格、セルロース骨格、デンプン骨格から選択される少なくとも１種を有する樹脂であってよい。水溶性カチオン性樹脂としては、具体的には、例えば、カチオン性ポリビニルアルコール、カチオン性デンプン、カチオン性セルロース誘導体（例えば、塩化Ｏ−［２−ヒドロキシ−３−（トリメチルアンモニオ）プロピル］ヒドロキシエチルセルロース等）が挙げられる。
【００１５】
アニオン性樹脂Ｂの例としては、アニオン性基を有する樹脂が挙げられる。このような樹脂として、例えば、アニオン性基を主鎖または側鎖に備える樹脂骨格を有する樹脂が挙げられる。アニオン性基の例としては、カルボキシ基、スルホ基等が挙げられる。
アニオン性樹脂Ｂの例としては、アニオン性の分散剤によって表面処理された樹脂も挙げられる。アニオン性の分散剤の例としては、例えば、アニオン性界面活性剤等が挙げられる。
アニオン性樹脂Ｂの樹脂骨格としては、例えば、ウレタン骨格、（メタ）アクリル骨格、オレフィン骨格、ビニル骨格、セルロース骨格、デンプン骨格等が挙げられ、１種または２種以上有してよい。
【００１６】
アニオン性樹脂Ｂは、水分散性樹脂又は水溶性樹脂であってよい。
アニオン性樹脂Ｂは、水分散性樹脂の場合は、例えば、ウレタン骨格、（メタ）アクリル骨格、オレフィン骨格等から選択される少なくとも１種を含む樹脂であってよい。水分散性アニオン性樹脂としては、具体的には、例えば、アニオン性ウレタン樹脂、アニオン性（メタ）アクリル樹脂、アニオン性ポリオレフィン樹脂（例えばアニオン性ポリエチレン樹脂）等が挙げられる。
アニオン性樹脂Ｂは、水溶性樹脂の場合は、例えば、ビニル骨格、セルロース骨格、デンプン骨格等から選択される少なくとも１種を含む樹脂であってよい。水溶性アニオン性樹脂としては、具体的には、例えば、アニオン性ポリビニルアルコール、アニオン性デンプン、アニオン性セルロース誘導体（例えば、カルボキシメチルセルロース等）が挙げられる。
【００１７】
湿潤摩擦堅牢性の向上の観点から、カチオン性樹脂Ａに含まれる樹脂骨格とアニオン性樹脂Ｂに含まれる樹脂骨格は、少なくとも部分的に同じであることが好ましい。
カチオン性樹脂Ａに含まれる樹脂骨格とアニオン性樹脂Ｂに含まれる樹脂骨格が少なくとも部分的に同じであるカチオン性樹脂Ａとアニオン性樹脂Ｂとの組合せとしては、例えば、カチオン性樹脂Ａがウレタン骨格を有し、アニオン性樹脂Ｂがウレタン骨格を有する組合せ、カチオン性樹脂Ａが（メタ）アクリル骨格を有し、アニオン性樹脂が（メタ）アクリル骨格を有する組合せ、カチオン性樹脂Ａがオレフィン骨格（例えばポリエチレン骨格）を有し、アニオン性樹脂Ｂがオレフィン骨格（例えばポリエチレン骨格）を有する組合せ、カチオン性樹脂Ａがセルロース骨格を有し、アニオン性樹脂Ｂがセルロース骨格を有する組合せ、カチオン性樹脂Ａがビニル骨格を有し、アニオン性樹脂Ｂがビニル骨格を有する組合せ、カチオン性樹脂Ａがデンプン骨格を有し、アニオン性樹脂Ｂがデンプン骨格を有する組合せ等が挙げられる。
なかでも、下記の（１）〜（４）の少なくとも１つを満たすことが好ましい。
（１）前記カチオン性樹脂Ａがウレタン骨格を有し、前記アニオン性樹脂Ｂがウレタン骨格を有する。
（２）前記カチオン性樹脂Ａが（メタ）アクリル骨格を有し、前記アニオン性樹脂Ｂが（メタ）アクリル骨格を有する。
（３）前記カチオン性樹脂Ａがポリエチレン骨格を有し、前記アニオン性樹脂Ｂがポリエチレン骨格を有する。  
（４）前記カチオン性樹脂Ａがセルロース骨格を有し、前記アニオン性樹脂Ｂがセルロース骨格を有する。
【００１８】
カチオン性樹脂Ａに含まれる全単位に対して、アニオン性樹脂と共通する樹脂骨格を形成する単位は、３０モル％以上が好ましく、５０モル％以上が好ましく、１００モル％であってもよい。同様に、アニオン性樹脂Ａに含まれる全単位に対して、カチオン性樹脂と共通する樹脂骨格部分を形成する単位は、３０モル％以上が好ましく、５０モル％以上が好ましく、１００モル％であってもよい。
例えば、カチオン性樹脂Ａがウレタン骨格を有する樹脂であり、アニオン性樹脂Ｂがウレタン骨格を有する樹脂である場合、カチオン性樹脂Ａに含まれる全単位に対して、ウレタン骨格のウレタン結合を含む単位は、５０モル％以上が好ましく、１００モル％であってもよい。同様に、アニオン性樹脂Ｂに含まれる全単位に対して、ウレタン骨格のウレタン結合を含む単位は、５０モル％以上が好ましく、１００モル％であってもよい。
【００１９】
湿潤摩擦堅牢性をさらに高める点から、カチオン性樹脂Ａ及びアニオン性樹脂Ｂは、それぞれ、皮膜になった場合に水に溶けにくい水分散性樹脂が好ましい。カチオン性樹脂Ａが水分散性カチオン性樹脂であり、アニオン性樹脂Ｂが水分散性アニオン性樹脂であることが好ましい。
カチオン性水分散性樹脂及びアニオン性水分散性樹脂の表面電荷量は、粒子電荷計で評価することができる。カチオン性樹脂の表面電荷量は、＋５０ｅｑ／ｇ以上であることが好ましく、＋８０ｅｑ／ｇ以上であることがさらに好ましい。アニオン性樹脂の表面電荷量は、−３０ｅｑ／ｇ以下であることが好ましく、−６０ｅｑ／ｇ以下であることがさらに好ましい。粒子電荷計としては、日本ルフト株式会社製コロイド粒子電荷量計Ｍｏｄｅｌ  ＣＡＳ等を用いることができる。
【００２０】
水分散性樹脂の中でも、湿潤摩擦堅牢性をさらに高める点から、ウレタン骨格を有する樹脂が好ましく、カチオン性樹脂Ａがウレタン骨格を有する水分散性カチオン性樹脂であり、アニオン性樹脂Ｂがウレタン骨格を有する水分散性アニオン性樹脂であることが好ましい。ウレタン骨格を有する樹脂は、樹脂皮膜の伸度が比較的高く、繊維の伸縮に対してインクや前処理の皮膜が追従しやすいため、剥れ落ちにくく、定着性に優れる傾向があり、湿潤摩擦堅牢性をさらに向上させやすい。
【００２１】
ウレタン骨格としては、ウレタン結合以外に、主鎖にエーテル結合を含むポリエーテル型ウレタン骨格、主鎖にエステル結合を含むポリエステル型ウレタン骨格、主鎖にカーボネート結合を含むポリカーボネート型ウレタン骨格、などが挙げられる。
【００２２】
カチオン性樹脂Ａがウレタン骨格を有する水分散性カチオン性樹脂であり、アニオン性樹脂Ｂがウレタン骨格を有する水分散性アニオン性樹脂である場合、カチオン性樹脂Ａは、ポリエーテル型ウレタン骨格、ポリエステル型ウレタン骨格、ポリカーボネート型ウレタン骨格等のいずれウレタン骨格を有してもよく、アニオン性樹脂Ｂも、ポリエーテル型ウレタン骨格、ポリエステル型ウレタン骨格、ポリカーボネート型ウレタン骨格等のいずれのウレタン骨格を有してもよい。例えば、カチオン性樹脂Ａが、ポリエーテル型ウレタン骨格を有するとき、アニオン性樹脂Ｂは、ウレタン骨格として、ポリエーテル型ウレタン骨格、ポリエステル型ウレタン骨格、ポリカーボネート型ウレタン骨格等のいずれのウレタン骨格を有してもよい。カチオン性樹脂Ａが、ポリエステル型ウレタン骨格、ポリカーボネート型ウレタン骨格等の他のウレタン骨格を有する場合も同様である。
湿潤摩擦堅牢性をさらに向上させる観点から、カチオン性樹脂Ａ及びアニオン性樹脂Ｂの少なくともいずれか一方がポリエステル型ウレタン骨格を有することがより好ましい。カチオン性樹脂Ａがポリエステル型ウレタン骨格を有する水分散性カチオン性樹脂であり、アニオン性樹脂Ｂがポリエステル型ウレタン骨格を有する水分散性アニオン性樹脂であることがさらに好ましい。
【００２３】
カチオン性の水分散性樹脂の市販品の例としては、（メタ）アクリル骨格を有する樹脂の市販品の例としては、ＤＩＣ株式会社製のボンコートＳＦＣ５５、三菱ケミカル株式会社製のリカボンドＥＴ−６６４、リカボンドＥＳ−３３０、昭和電工株式会社製のポリゾールＡＥ−８０３、ポリゾールＡＭ−３４００、互応化学株式会社製のＲＤ−１２５０等が挙げられ、ウレタン骨格を有する樹脂の市販品の例としては、ポリエステル型ウレタン骨格を有する樹脂の例としては、第一工業製薬株式会社製のスーパーフレックス６２０、ＤＩＣ株式会社製のボンディック１２３０Ｌ等、ポリカーボネート型ウレタン骨格を有する樹脂の例としては、第一工業製薬株式会社製のスーパーフレックス６５０、株式会社村山化学研究所製サンプレックスＰＵＥ−９５０、サンプレックスＰＵＥ−８００等、ポリエーテル型ウレタン骨格を有する樹脂の例としては、第一工業製薬株式会社製のスーパーフレックス６００等が挙げられ、オレフィン骨格を有する樹脂の市販品の例としては、ビックケミー・ジャパン株式会社製のＡＱＵＡＣＥＲ  ８４０（カチオン性ポリエチレン樹脂）等が挙げられる。
カチオン性の水溶性樹脂の市販品の例としては、セルロース骨格を有する樹脂の市販品の例として、花王株式会社製ポイズＣ−６０Ｈ（セルロース誘導体）、ライオン・スペシャリティ・ケミカルズ株式会社製のレオガードＭＬＰ、レオガードＬＰ、レオガードＭＧＰ、レオガードＧ、レオガードＧＰ、レオガードＧＰＳ、レオガードＫＧ（いずれもセルロース誘導体）等が挙げられる。
【００２４】
アニオン性の水分散性樹脂の市販品の例としては、（メタ）アクリル骨格を有する樹脂の市販品の例としては、日信化学工業株式会社製のビニブラン２５８５、ＤＩＣ株式会社製のボンコートＣＭ−８４３０、ボンコートＨＹ−３６４、ボンコート５４００ＥＦ、ボンコートＶＦ−１０６０等が挙げられ、ウレタン骨格を有する樹脂の市販品の例としては、ポリエステル型ウレタン骨格を有する樹脂の例としては、第一工業製薬株式会社製のスーパーフレックス２１０、スーパーフレックス８６０等、ポリカーボネート型ウレタン骨格を有する樹脂の例としては、第一工業製薬株式会社製のスーパーフレックス４６０、スーパーフレックス４６０Ｓ、スーパーフレックス４７０等、ポリエーテル型ウレタン骨格を有する樹脂の例としては、第一工業製薬株式会社製のスーパーフレックス１３０、ＤＩＣ株式会社製ハイドランＷＬＳ−２０１等が挙げられ、オレフィン骨格を有する樹脂の市販品の例としては、ビックケミー・ジャパン株式会社製のＡＱＵＡＭＡＴ  ２６３（アニオン性ポリエチレン樹脂）等が挙げられる。
アニオン性の水溶性樹脂の市販品の例としては、セルロース骨格を有する樹脂の市販品の例として三晶株式会社製Ｆｉｎｎｆｉｘ  ４０００Ｇ、Ｆｉｎｎｆｉｘ  ３００（いずれもセルロース誘導体）等が挙げられる。
【００２５】
前処理液についてさらに説明する。
前処理液は、インクを用いて画像を形成する前に、基材である布帛に付与することができる。
前処理液は、上述のカチオン性樹脂Ａ及び水を含むことが好ましい。
【００２６】
カチオン性樹脂Ａの含有量は、前処理液全量に対し２質量％以上１０質量％以下であることが好ましい。
前処理液中のカチオン性樹脂Ａの含有量は、潤摩擦堅牢性改善の点から、前処理液全量に対し２質量％以上が好ましく、例えば、２．５質量％以上又は３質量％であってよい。カチオン性樹脂Ａの含有量は、潤摩擦堅牢性改善及び良好な発色の点から、前処理液全量に対し１０質量％以下が好ましく、例えば、９質量％以下、又は８質量％以下であってよい。
【００２７】
前処理液は、水性溶媒として主に水を含むことが好ましい。水としては、特に制限されないが、例えば、イオン交換水、蒸留水、超純水等が挙げられる。
水は、前処理液中に、前処理液全量に対して６０質量％以上含まれることが好ましく、６５質量％以上含まれることがより好ましい。前処理液中の水の含有量は、例えば、９５質量％以下であってよい。
【００２８】
前処理液は、界面活性剤を含有することが好ましい。
界面活性剤としては、例えば、後述するインクに配合することができる界面活性剤として例示されるものを１種または２種以上用いることができる。
前処理液中の界面活性剤の量は、前処理液全量に対して、０．１質量％以上が好ましく、０．３質量％以上がより好ましく、０．５質量％以上がさらに好ましい。前処理液中の界面活性剤の量は、前処理液全量に対して、３０質量％以下が好ましく、２０質量％以下が好ましく、１０質量％以下が好ましい。
【００２９】
前処理液は、必要に応じて、例えば、水溶性有機溶剤、消泡剤、ｐＨ調整剤、酸化防止剤、防腐剤等の他の成分を含有してもよい。
【００３０】
前処理液の製造方法は、特に限定されず、公知の方法により適宜製造することができる。
例えば、スリーワンモーター等の公知の攪拌機に全成分を一括又は分割して投入して撹拌して調製できる。
【００３１】
インクについてさらに説明する。
インクは、上述のアニオン性樹脂Ｂ、顔料及び水を含むことが好ましい。
【００３２】
アニオン性樹脂Ｂの含有量は、特に限定されない。アニオン性樹脂Ｂの含有量は、インクの布帛への定着性を高める観点からインク全量に対し１質量％以上が好ましく、２質量％以上がより好ましい。アニオン性樹脂Ｂの含有量は、インクの吐出不良を防止する観点からインク全量に対し２０質量％以下が好ましく、１０質量％以下であることがより好ましい。
【００３３】
顔料は、当該技術分野で一般に用いられているものを任意に使用することができる。    
顔料は、１種を単独で用いてもよく、２種以上を組み合わせて使用してもよい。
顔料の含有量は、印刷濃度とインク粘度の観点から、インク全量に対して０．１〜２０質量％であることが好ましく、１〜１０質量％であることがより好ましい。
【００３４】
非白色の顔料としては、たとえば、アゾ系、フタロシアニン系、染料系、縮合多環系、ニトロ系、ニトロソ系等の有機顔料（ブリリアントカーミン６Ｂ、レーキレッドＣ、ウォッチングレッド、ジスアゾイエロー、ハンザイエロー、フタロシアニンブルー、フタロシアニングリーン、アルカリブルー、アニリンブラック等）；コバルト、鉄、クロム、銅、亜鉛、鉛、チタン、バナジウム、マンガン、ニッケル等の金属類、金属酸化物および硫化物、ならびに黄土、群青、紺青等の無機顔料、ファーネスカーボンブラック、ランプブラック、アセチレンブラック、チャンネルブラック等のカーボンブラック類を用いることができる。
これらの顔料の平均粒径は、発色性の観点から５０ｎｍ以上であることが好ましく、吐出安定性の観点から５００ｎｍ以下であることが好ましい。これらの顔料の平均粒径は、例えば、５０〜５００ｎｍであることが好ましく、５０〜２００ｎｍであることがより一層好ましい。
【００３５】
白色顔料としては、酸化チタン、亜鉛華、硫化亜鉛、酸化アンチモン、酸化ジルコニウムなどの無機顔料が挙げられる。無機顔料以外に、中空樹脂微粒子や、高分子微粒子を使用することもできる。中でも、隠蔽力の観点から、酸化チタンを使用することが好ましい。酸化チタンの平均粒径は、隠蔽性の観点から５０ｎｍ以上であることが好ましく、吐出安定性の観点から５００ｎｍ以下であることが好ましい。酸化チタンを使用する場合は、光触媒作用を抑制するために、アルミナやシリカで表面処理されたものを使用することが好ましい。表面処理量は、顔料中に５〜２０質量％程度であることが好ましい。
【００３６】
インク中に顔料を安定に分散させるために、高分子分散剤や界面活性剤型分散剤に代表される顔料分散剤を使用することが好ましい。
高分子分散剤としては、たとえば市販品として、ＥＶＯＮＩＫ社製のＴＥＧＯディスパースシリーズ（ＴＥＧＯディスパース７４０Ｗ、ＴＥＧＯディスパース７５０Ｗ、ＴＥＧＯディスパース７５５Ｗ、ＴＥＧＯディスパース７５７Ｗ、ＴＥＧＯディスパース７６０Ｗ）、日本ルーブリゾール株式会社製のソルスパースシリーズ（ソルスパース２００００、ソルスパース２７０００、ソルスパース４１０００、ソルスパース４１０９０、ソルスパース４３０００、ソルスパース４４０００、ソルスパース４６０００）、ジョンソンポリマー社製のジョンクリルシリーズ（ジョンクリル５７、ジョンクリル６０、ジョンクリル６１Ｊ、ジョンクリル６２、ジョンクリル６３、ジョンクリル７１、ジョンクリル５０１）、ＢＹＫ製のＤＩＳＰＥＲＢＹＫ−１０２、ＤＩＳＰＥＲＢＹＫ−１８５、ＤＩＳＰＥＲＢＹＫ−１９０、ＤＩＳＰＥＲＢＹＫ−１９３、ＤＩＳＰＥＲＢＹＫ−１９９、富士フイルム和光純薬株式会社製のポリビニルピロリドンＫ−３０、ポリビニルピロリドンＫ−９０等が挙げられる。
界面活性剤型分散剤としては、たとえば、花王株式会社製デモールシリーズ（デモールＥＰ、デモールＮ、デモールＲＮ、デモールＮＬ、デモールＲＮＬ、デモールＴ−４５）などのアニオン性界面活性剤、花王株式会社製エマルゲンシリーズ（エマルゲンＡ−６０、エマルゲンＡ−９０、エマルゲンＡ−５００、エマルゲンＢ−４０、エマルゲンＬ−４０、エマルゲン４２０）、日信化学工業株式会社製サーフィノールシリーズ（サーフィノールＣＴ１１１、サーフィノールＣＴ１２１、サーフィノールＣＴ１３１、サーフィノールＣＴ１３６、サーフィノールＣＴ１５１、サーフィノールＴＧ、サーフィノールＧＡ）などの非イオン性界面活性剤が挙げられる。
【００３７】
これらの顔料分散剤は、複数種を組み合わせて使用することもできる。
顔料分散剤を使用する場合のインク中の配合量は、その種類によって異なり特に限定はされないが、一般に、有効成分（固形分量）の質量比で顔料１に対し、０．００５〜２．０の範囲で使用されることが好ましい。
【００３８】
顔料表面を親水性官能基で修飾した自己分散顔料を使用してもよい。自己分散顔料の市販品としては、たとえば、キャボット社製ＣＡＢ−Ｏ−ＪＥＴシリーズ（ＣＡＢ−Ｏ−ＪＥＴ２００、ＣＡＢ−Ｏ−ＪＥＴ３００、ＣＡＢ−Ｏ−ＪＥＴ２５０Ｃ、ＣＡＢ−Ｏ−ＪＥＴ２６０Ｍ、ＣＡＢ−Ｏ−ＪＥＴ２７０）、オリヱント化学株式会社製ＢＯＮＪＥＴ  ＢＬＡＣＫ  ＣＷ−１Ｓ、ＣＷ−２、ＣＷ−３などが挙げられる。
顔料を樹脂で被覆したマイクロカプセル化顔料を使用してもよい。
【００３９】
顔料としては、画像濃度向上の点から、アニオン性顔料が好ましい。アニオン性顔料の例としては、例えば、スルホ基、カルボキシ基、カルボニル基、ヒドロキシ基、ホスホン酸基、リン酸基等のアニオン性基を顔料に導入したものが挙げられ、例えば、親水性官能基としてアニオン性基が表面に導入された自己分散顔料等が挙げられる。
【００４０】
インクは、水性溶媒として主に水を含むことが好ましい。水としては、特に制限されないが、イオン成分をできる限り含まないものが好ましい。特に、インクの保存安定性の観点から、カルシウム等の多価金属イオンの含有量が低いことが好ましい。水としては、例えば、イオン交換水、蒸留水、超純水等が挙げられる。
水は、粘度調整の観点から、インク中に、インク全量に対して２０質量％〜９５質量％含まれていることが好ましく、３０質量％〜９０質量％含まれていることがより好ましい。
【００４１】
インクは、水溶性有機溶剤を含有してもよい。
水溶性有機溶剤としては、粘度調整と保湿効果の観点から、室温で液体であって水に溶解可能な水溶性有機溶剤が好ましい。たとえば、メタノール、エタノール、１−プロパノール、イソプロパノール、１−ブタノール、２−ブタノール、イソブタノール、ｔ−ブタノール、１，３−プロパンジオール、１，３−ブタンジオール、１，２−ブタンジオール、１，２−ペンタンジオール、１，２−ヘキサンジオール、２−メチル−２−プロパノール等の低級アルコール類；エチレングリコール、ジエチレングリコール、トリエチレングリコール、テトラエチレングリコール、ペンタエチレングリコール、プロピレングリコール、ジプロピレングリコール、トリプロピレングリコール、ブチレングリコール等のグリコール類；グリセリン、ジグリセリン等のグリセリン類；アセチン類（モノアセチン、ジアセチン、トリアセチン）；ジエチレングリコールモノメチルエーテル、ジエチレングリコールモノブチルエーテル、ジエチレングリコールジメチルエーテル、ジエチレングリコールモノエチルエーテルアセテート、トリエチレングリコールモノメチルエーテル、トリエチレングリコールモノエチルエーテル、トリエチレングリコールモノプロピルエーテル、トリエチレングリコールモノブチルエーテル、トリプロピレングリコールモノブチルエーテル、トリエチレングリコールモノヘキシルエーテル、テトラエチレングリコールモノメチルエーテル、テトラエチレングリコールモノエチルエーテル、テトラエチレングリコールモノブチルエーテル、テトラエチレングリコールジメチルエーテル、テトラエチレングリコールジエチルエーテル、プロピレングリコールモノメチルエーテル、エチレングリコールモノエチルエーテル、エチレングリコールモノメチルエーテル、エチレングリコールモノｎ‐ブチルエーテル等のグリコール類の誘導体；トリエタノールアミン、２−ピロリドン、１−メチル−２−ピロリドン、β−チオジグリコール、スルホラン、メチルエチルケトン、酢酸エチル等を用いることができる。平均分子量２００、３００、４００、６００等の平均分子量が１９０〜６３０の範囲にあるポリエチレングリコール、平均分子量４００等の平均分子量が２００〜６００の範囲にあるジオール型ポリプロピレングリコール、平均分子量３００、７００等の平均分子量が２５０〜８００の範囲にあるトリオール型ポリプロピレングリコール、等の低分子量ポリアルキレングリコールを用いることもできる。
【００４２】
これらの水溶性有機溶剤は、単独で、または２種以上を組み合わせて使用することができる。
水溶性有機溶剤は、粘度調整と保湿効果の観点から、例えば、インク中に、インク全量に対して、１〜８０質量％含まれていることが好ましく、１〜６０質量％であることがより好ましく、例えば、１〜５０質量％、５〜４０質量％であってよい。
【００４３】
インクは、その他の成分を適宜含んでもよい。その他の成分としては、分散助剤、表面張力調整剤（界面活性剤）、酸化防止剤、防腐剤、架橋剤等が挙げられる。
【００４４】
ここでいう分散助剤とは、すでに分散されている顔料分散体に追加で添加する分散剤のことで、分散助剤としては、一般的な分散剤を使用することができる。市販品としては、上述の顔料分散剤の例として挙げたものを用いることができる。
【００４５】
表面張力調整剤として、アニオン性界面活性剤、カチオン性界面活性剤、両性界面活性剤、非イオン性界面活性剤、または高分子系、シリコーン系、フッ素系の界面活性剤を使用できる。
【００４６】
この界面活性剤を配合することにより、インクジェット方式でインクを安定に吐出させることがより容易となり、かつ、インクの浸透を適切に制御しやすくすることができるために好ましい。その添加量は（顔料分散剤として界面活性剤が使用される場合はその合計量として）、界面活性剤の種類によっても異なるが、インクの表面張力、及び、布帛等の基材への浸透速度の観点から、インク中に０．１〜１０質量％の範囲であることが好ましい。
【００４７】
具体的には、アニオン性界面活性剤としては、花王株式会社製エマールシリーズ（エマール０、エマール１０、エマール２Ｆ、エマール４０、エマール２０Ｃ）、ネオペレックスシリーズ（ネオペレックスＧＳ、ネオペレックスＧ−１５、ネオペレックスＧ−２５、ネオペレックスＧ−６５）、ペレックスシリーズ（ペレックスＯＴ−Ｐ、ペレックスＴＲ、ペレックスＣＳ、ペレックスＴＡ、ペレックスＳＳ−Ｌ、ペレックスＳＳ−Ｈ）、デモールシリーズ（デモールＮ、デモールＮＬ、デモールＲＮ、デモールＭＳ）が挙げられる。
カチオン性界面活性剤としては、たとえば、花王株式会社製アセタミンシリーズ（アセタミン２４、アセタミン８６）、コータミンシリーズ（コータミン２４Ｐ、コータミン８６Ｐ、コータミン６０Ｗ、コータミン８６Ｗ）、サニゾールシリーズ（サニゾールＣ、サニゾールＢ−５０）が挙げられる。
【００４８】
非イオン性界面活性剤としては、エアプロダクツ社製サーフィノールシリーズ（サーフィノール１０４Ｅ、サーフィノール１０４Ｈ、サーフィノール４２０、サーフィノール４４０、サーフィノール４６５、サーフィノール４８５）及び日信化学工業株式会社製のオルフィンＥ１００４、オルフィンＥ１０１０、オルフィンＥ１０２０などのアセチレングリコール系界面活性剤や、花王株式会社製エマルゲンシリーズ（エマルゲン１０２ＫＧ、エマルゲン１０３、エマルゲン１０４Ｐ、エマルゲン１０５、エマルゲン１０６、エマルゲン１０８、エマルゲン１２０、エマルゲン１４７、エマルゲン１５０、エマルゲン２２０、エマルゲン３５０、エマルゲン４０４、エマルゲン４２０、エマルゲン７０５、エマルゲン７０７、エマルゲン７０９、エマルゲン１１０８、エマルゲン４０８５、エマルゲン２０２５Ｇ）などのポリオキシエチレンアルキルエーテル系界面活性剤が挙げられる。
【００４９】
両性界面活性剤としては、花王株式会社製アンヒトールシリーズ（アンヒトール２０ＢＳ、アンヒトール２４Ｂ、アンヒトール８６Ｂ、アンヒトール２０ＹＢ、アンヒトール２０Ｎ）などが挙げられる。
【００５０】
シリコーン系界面活性剤としては、例えば、ポリエーテル変性シリコーン系界面活性剤、アルキル・アラルキル共変性シリコーン系界面活性剤、アクリルシリコーン系界面活性剤が好ましい。市販品では「シルフェイスＳＡＧシリーズ」（日信化学工業株式会社製）を好ましく使用できる。
界面活性剤として、非イオン性界面活性剤および／またはシリコーン系界面活性剤を使用することが好ましい。非イオン性界面活性剤および／またはシリコーン系界面活性剤を使用することで、少量の添加でもインクの表面張力を下げることが可能となる。
【００５１】
インクの粘度は適宜調節することができるが、たとえば吐出性の観点から、２３℃における粘度が１〜３０ｍＰａ・ｓであることが好ましい。
【００５２】
インクの製造方法は、特に限定されず、公知の方法により適宜製造することができる。
例えば、スリーワンモーター等の公知の攪拌機又は分散機に全成分を一括又は分割して投入して撹拌又は分散し、所望により、メンブレンフィルター等の公知のろ過機を通すことにより調製できる。
【００５３】
インクのインクジェット記録方式としては、例えば、ピエゾ方式、静電方式、サーマル方式など、いずれの方式であってもよい。
【００５４】
本実施形態のインクセットは、布帛への印刷に好ましく用いることができる。
布帛は、特に限定されないが、例えば、綿、絹、羊毛、麻、ナイロン、ポリエステル、レーヨン、アセテート、キュプラ等の任意の天然繊維及び／又は合成繊維を含む布帛を用いることができる。布帛としては、織物、編物、または不織布等が挙げられる。
例えば、綿等のセルロース繊維を含む布帛は、セルロース繊維を含むため、水分を吸収して膨潤しやすく、顔料インクが繊維に定着しにくい傾向があり、このため、湿潤摩擦堅牢性を確保しにくい傾向がある。しかし、本実施形態のインクセットによれば、綿などのセルロース繊維を含む布帛に対しても、湿潤摩擦堅牢性の優れた捺染物を製造することができる。
【００５５】
＜捺染物の製造方法＞
実施形態の捺染物の製造方法は、カチオン性樹脂Ａ及び水を含むインクジェット捺染用前処理液を布帛に付与する工程（以下、「工程１」という場合もある。）と、インクジェット捺染用前処理液が付与された布帛に、アニオン性樹脂Ｂ、顔料及び水を含むインクジェット捺染用インクを用いてインクジェット記録法により画像を形成する工程（以下、「工程２」という場合もある。）とを含み、カチオン性樹脂Ａに含まれる樹脂骨格とアニオン性樹脂Ｂに含まれる樹脂骨格は、少なくとも部分的に同じであり、カチオン性樹脂Ａの含有量は、インクジェット捺染用前処理液全量に対し２質量％以上１０質量％以下である。
インクジェット捺染用前処理液、インクジェット捺染用インク、及び、布帛については、それぞれ、上述のインクセットにおいて説明したものを用いることができ、上述のインクセットにおける説明を適用することができる。
この捺染物の製造方法によれば、湿潤摩擦堅牢性の優れた捺染物を製造することができる。
【００５６】
工程１において、前処理液は、布帛の、少なくとも工程２で画像を形成する領域（以下、「印刷領域」という場合もある。）に付与することが好ましく、印刷領域を含む布帛の全面に付与してもよい。
工程１における前処理液の付与は、特に限定されないが、例えば、パディング法、コーティング法、スクリーン印刷法、インクジェット法、又はスプレー法等の方法によって行うことができる。
前処理液の布帛への付与量は、例えば、１０〜２００ｇ／ｍ２、または、８０〜１５０ｇ／ｍ２であってよい。また、前処理液の布帛への付与量は、布帛質量に対して、例えば、１〜１２０質量％、または、２０〜１００質量％であってよい。
【００５７】
工程２では、インクジェットヘッドを布帛上で走査してインクを所望の位置に付与することにより、布帛上に画像を形成することができる。使用するインクジェット記録法及び装置としては公知のものを使用できる。使用するインクジェット記録装置は、ピエゾ方式、静電方式、サーマル方式など、いずれの方式のものであってもよく、例えば、デジタル信号に基づいてインクジェットヘッドからインクの液滴を吐出させ、吐出されたインク液滴を基材上に付着させる。  
市販されているインクジェット記録装置の例としては、セイコーエプソン株式会社製ＥＰＳＯＮ  ＰＸ−Ｖ７００、ＥＰＳＯＮ  ＰＭ−４００００ＰＸ、株式会社ミマキエンジニアリング製ＴＸ−１６００Ｓ、富士フイルム株式会社製ＦＵＪＩＦＩＬＭ  ＤＭＰ−２８３１、株式会社マスターマインド製ＭＭＰ−８１３０などが挙げられるが、これらに限定されるものではない。
【００５８】
インクの布帛への付与量は特に限定されないが、風合いの観点から、布帛の単位面積あたり、５００ｇ／ｍ２以下であることが好ましく、１００ｇ／ｍ２以下であることがより好ましく、５０ｇ／ｍ２以下であることがさらに好ましい。
【００５９】
捺染物の製造方法は、布帛を加熱処理する加熱工程をさらに含んでもよい。
例えば、工程１の後、及び／又は、工程２の後に、布帛を加熱処理する加熱工程を行うことが好ましい。加熱処理を行うことで、樹脂を布帛の表面に融着させ、かつ、インク及び前処理液に含まれる水分を蒸発させることができる。加熱工程を行うことにより、より耐刷性に優れた画像が得られる傾向がある。加熱処理方法は、特に限定されないが、例えば、ホットプレートでの加熱、ヒートプレス法、常圧スチーム法、高圧スチーム法、及びサーモフィックス法が挙げられる。加熱処理時の温度は、例えば、樹脂を融着し、かつ、水分を蒸発させることができればよく、１００℃〜２２０℃が好ましく、１５０〜２００℃程度がより好ましい。
【実施例】
【００６０】
以下、本発明を実施例に基づきより詳細に説明するが、本発明はこれらの実施例のみに限定されるものではない。特に断らない限り、「％」は「質量％」である。表中の各成分の配合量も「質量％」で示す。
【００６１】
＜前処理液の調製＞
表１に記載の原材料を混合し、スリーワンモーターで１００ｒｐｍの速度で１分間撹拌し、前処理液Ａ〜Ｊを得た。表１及び３において「固形分濃度」は、樹脂については樹脂固形分濃度を示し、顔料分散体については顔料の濃度を示す。
【００６２】
【表１】
2020002266.tif 000002
【００６３】
表１に記載の材料は以下の通りである。表１中の各材料の配合量は、下記の各製品としての配合量である。
（水分散性樹脂）
スーパーフレックス６２０：ポリエステル型ウレタン樹脂の水分散体（固形分３０質量％）（第一工業製薬株式会社製）
スーパーフレックス６５０：ポリカーボネート型ウレタン樹脂の水分散体（固形分２６質量％）（第一工業製薬株式会社製）
スーパーフレックス５００Ｍ：ポリエステル型ウレタン樹脂の水分散体（固形分４５質量％）（第一工業製薬株式会社製
ボンコートＳＦＣ５５：アクリル樹脂の水分散体（固形分４０質量％）（ＤＩＣ株式会社製）
ＡＱＵＡＣＥＲ８４０：ポリオレフィン樹脂の水分散体（固形分３５質量％）（ビックケミー株式会社製）
（水溶性樹脂）
ポイズＣ-６０Ｈ：セルロース誘導体（固形分９０質量％）（花王株式会社製）
（界面活性剤）
シルフェイスＳＡＧ５０３Ａ：シリコーン系界面活性剤（日信化学工業株式会社製）
【００６４】
＜顔料分散体の調製＞
表２に記載の原材料を混合し、超音波ホモジナイザー「Ｕｌｔｒａｓｏｎｉｃ  ｐｒｏｃｅｓｓｏｒ  ＶＣ−７５０」（ソニックス社製）を用いて約１３ＭＰａの振動条件で１０分間分散することにより顔料分散体１及び２を作製した。
【００６５】
【表２】
2020002266.tif 000003
【００６６】
表２に記載の材料は以下の通りである。表２中の各材料の配合量は、下記の各製品としての配合量である。
（顔料）
カーボンブラック：カーボンブラックＭＡ−２３０（Ｃ．Ｉ．ピグメントブラック７）（三菱化学株式会社製）
フタロシアニン：ＦＡＳＴＯＧＥＮ  ＢＬＵＥ  ＬＡ５３８０（Ｃ．Ｉ．ピグメントブルー１５：３（ＤＩＣ株式会社製）
（顔料分散剤）
ジョンクリル６１Ｊ：高分子分散剤（ジョンソンポリマー社製）（有効成分３０．５％）
サーフィノールＧＡ：非イオン性界面活性剤（日信化学工業株式会社製）（有効成分８５％）
【００６７】
＜インクの調製＞  
表３に記載の原材料を混合し、スリーワンモーターで１００ｒｐｍの速度で１分間撹拌した。撹拌後、０．８μｍのメンブレンフィルターで濾過し、インク１〜６を得た。
【００６８】
【表３】
2020002266.tif 000004
【００６９】
表３に記載の材料は以下の通りである。表３中、顔料分散体の配合量は、各顔料分散体（顔料分散体１又は２）としての配合量である。また、その他の材料の配合量も、それぞれ、下記の各製品の配合量である。
（顔料分散体）
顔料分散体１：上記で製造
顔料分散体２：上記で製造
（水分散性樹脂）
スーパーフレックス８６０：ポリエステル型ウレタン樹脂の水分散体（固形分４０質量％）（第一工業製薬株式会社製）                
スーパーフレックス４７０：ポリカーボネート型ウレタン樹脂の水分散体（固形分３８質量％）（第一工業製薬株式会社製）
ビニブラン２５８５：アクリル樹脂の水分散体（固形分４５質量％）（日信化学工業株式会社製）
ＡＱＵＡＭＡＴ２６３：ポリオレフィン樹脂の水分散体（固形分３５質量％）（ビックケミー株式会社製）
（水溶性樹脂）
Ｆｉｎｎｆｉｘ４０００Ｇ：セルロース誘導体（三晶株式会社製）
（界面活性剤）
シルフェイスＳＡＧ５０３Ａ：シリコーン系界面活性剤（日信化学工業株式会社製）
【００７０】
＜捺染物の作製＞
作製した前処理液及びインクを用いて、下記のように各実施例及び比較例の捺染物（捺染印刷物）を作製した。
【００７１】
綿１００％のオックスフォード生地を２１０ｍｍ×７４ｍｍに裁断したものを試験片とした。
表４に記載の前処理液を、パディング法で試験片に付与した。前処理液の付与量は、試験片（布帛）質量の１００質量％とした。前処理液付与後、試験片を、Ｈｏｔｒｏｎｉｘ  Ｆｕｓｉｏｎヒートプレス（Ｓｔａｈｌｓ  Ｈｏｔｒｏｎｉｘ社製）を用いて１５０℃で６０秒間加熱した。          
表４に記載のインクを株式会社マスターマインド製インクジェットプリンターＭＭＰ８１３ＢＴ−Ｃに導入し、前処理液の付与及び加熱が行われた試験片に、単色ベタ画像をインクジェット印刷した。インク付与量は約２０ｇ／ｍ２とした。印刷後、試験片を、Ｈｏｔｒｏｎｉｘ  Ｆｕｓｉｏｎヒートプレスを用いて１５０℃で６０秒間加熱した。
【００７２】
＜評価＞
作製した捺染物の湿潤摩擦堅牢性及び画像濃度を、以下の方法で評価した。結果を表４に示す。
【００７３】
（湿潤摩擦堅牢度）
ＪＩＳ Ｌ ０８４９に基づき、試験片の湿潤摩擦堅牢度を評価した。
学振試験機ＲＴ−２００（株式会社大栄科学精器製作所製）を使用し、重り無しの状態で１００往復擦過し、グレースケールで汚染を評価した。取り付けた布帛は、綿１００％カナキン３号とし、布帛と同質量のイオン交換水を湿らせて使用した。
下記の評価基準で評価した。
Ａ：３級以上
Ｂ：２級以上３級未満
Ｃ：１−２級以下
【００７４】
（画像濃度）
印刷物のＯＤ値を分光測色計Ｘ−Ｒｉｔｅ ｅＸａｃｔ（エックスライト社製）を用いて測定し、下記の評価基準で評価した。
Ａ：ＯＤ値１．０以上
Ｃ：ＯＤ値１．０未満
【００７５】
【表４】
2020002266.tif 000005
【００７６】
表４に示されるように、実施例１〜９において、湿潤摩擦堅牢性に優れた捺染物を作製することできた。